(57)【要約】【課題】本発明の目的は、積層体の表層部に適正な断面形状をした層を形成することにより、複雑な制御装置を必要とせず、各層の厚みが積層シートのシート幅方向に対して一様で、高精度に積層された積層シートを容易に製造することが可能な積層シートの製造装置および製造方法を提供することにある。【解決手段】複数種類の第１のシート材料を積層した積層体の表層部に新たに第２のシート材料を積層した積層シートの製造装置であって、前記第１の積層体と前記第２のシート材料との合流部における前記第１積層体および前記第２のシート材料の流路方向に垂直な前記第２のシート材料の各流路の断面形状をシート幅方向に１０等分する直線によって分けられた前記断面形状において、シート幅方向中央部からシート幅方向両端部へ向かう各領域における面積をＳｎ（ｎ＝１，２，３，４，５）としたとき、式（１）および式（２）の関係を共に満足する積層シートの製造装置。      【数１】      【数２】【選択図】図６
2007268847.tif 000002
【特許請求の範囲】
【請求項１】
複数種類の第１のシート材料を前記種類の数よりも多い数の層に積層した第１の積層体を形成する多層積層装置と、前記第１の積層体の表層部に新たに第２のシート材料を積層した第２の積層体を形成する表層積層装置と、前記第２の積層体をシート状に成形する口金とを備えた積層シートの製造装置であって、前記第１の積層体と前記第２のシート材料との合流部における前記第１の積層体および前記第２のシート材料の流路方向に垂直な断面における前記第２のシート材料の各流路の形状は、シート幅方向に１０等分する直線によって分けられた前記断面形状においてシート幅方向中央部からシート幅方向両端部へ向かう各領域における面積をＳｎ（ｎ＝１，２，３，４，５）としたとき、式（１）および式（２）の関係を共に満足することを特徴とする積層シートの製造装置。
【数１】
2007268847.tif 000017
【数２】
2007268847.tif 000018
【請求項２】
前記多層積層装置と前記表層積層装置が、１つの積層装置として構成された請求項１に記載の積層シートの製造装置。
【請求項３】
前記断面形状において、式（３）および式（４）の関係を共に満足することを特徴とする請求項１または２に記載の積層シートの製造装置。
【数３】
2007268847.tif 000019
【数４】
2007268847.tif 000020
【請求項４】
前記口金内の流路において、流入部の前記シート幅方向寸法をＷ１、流出部の前記シート幅方向寸法をＷ２とすると、５＜Ｗ２／Ｗ１＜５０であることを特徴とする請求項１〜３のいずれかに記載の積層シートの製造装置。
【請求項５】
複数種類の第１のシート材料を前記種類の数よりも多い数の層に積層した第１の積層体を形成し、前記第１の積層体の表層部に新たに第２のシート材料を積層した第２の積層体を形成し、口金により前記第２の積層体をシート状に成形する積層シートの製造方法であって、前記第１の積層体と前記第２のシート材料との合流部における前記第１の積層体および前記第２のシート材料の流路方向に垂直な断面における前記第２のシート材料の各流路の形状が、シート幅方向に１０等分する直線によって分けられた前記断面形状においてシート幅方向中央部からシート幅方向両端部へ向かう各領域における面積をＳｎ（ｎ＝１，２，３，４，５）としたとき、式（１）および式（２）の関係を共に満足することを特徴とする積層シートの製造方法。
【数５】
2007268847.tif 000021
【数６】
2007268847.tif 000022
【請求項６】
前記第２のシート材料の粘度が前記第１のシート材料のいずれかの粘度と等しいかまたは小さいことを特徴とする請求項５に記載の積層シートの製造方法。
【発明の詳細な説明】
【技術分野】
【０００１】
本発明は、積層シートの製造装置および製造方法に関する。
【背景技術】
【０００２】
今日、複数種類のシート材料をフィルムの厚み方向に積層した多層構造をもつ多層フィルムの用途は光学用途へと広がりつつある。この光学用途に使用される多層フィルムは、各シート材料の層の厚み分布がその多層フィルムの光学特性を決定するので、非常に高い積層精度が要求される。ここで、多層フィルムは複数種類のシート材料を積層して形成された積層シートから得られるため、多層フィルムの積層精度は積層シートの積層精度に大きく依存する。
【０００３】
積層シートの製造装置および製造方法としては、複数種類（とくに２種類）のシート材料（典型的には溶融樹脂など。）を各マニホールドに供給し、各マニホールドに供給されたシート材料を複数のスリットを通して分流することにより複数の層をもつ積層体を形成し、この積層体をシート幅方向に延びるスリット間隙を有する口金から吐出し、積層シートを形成する方法が知られている。そして、口金から吐出された積層シートは、そのまま、あるいは、延伸等の後処理が施され、多層フィルムとして用いられる。
【０００４】
この積層シートの製造装置の典型的な例を図１に示す。図１において、積層シートの製造装置は、シート材料Ａ、シート材料Ｂを供給するシート材料導入管１、２、シート材料導入管１、２により供給されたシート材料Ａ、シート材料Ｂを交互に多数積層した積層体を形成する多層積層装置３、積層体を下流側に導く導管４、導管４からの積層体の幅と厚みを所定の値に調整し、調整された積層体を吐出し、積層シートを形成する口金５、および口金５から吐出された積層シート６を冷却し固化させるキャスティングドラム７からなる。キャスティングドラム７で固化した積層シートは、通常、未延伸フィルム８と呼称される。未延伸フィルム８は、通常、矢印ＮＳで示すように、延伸工程（図示せず）に送られ、一方向あるいは二方向に延伸され、多層フィルムとされる。
【０００５】
上記多層積層装置３の典型的な例は、図２に示すような流路を形成するように構成されている。図２は、多層積層装置３の内部空間を表す概略斜視図であり、多層積層装置３内に形成される空間部すなわちシート材料の流路を表している。多層積層装置３は、その内部に、シート材料Ａ、シート材料Ｂを供給するシート材料導入路２１、２２と、シート材料導入路２１、２２により供給されたシート材料Ａ、シート材料Ｂを積層シートの積層方向（以下、積層方向）に小さく拡げるマニホールド２３、２４と、マニホールド２３、２４からのシート材料Ａ、シート材料Ｂを所定の層数に分ける多数の細孔２８、２９の列と、各細孔２８、２９からのシート材料Ａ、シート材料Ｂを下流側に導く多数のスリット２５、２６の列とを有しており、さらに各スリット２５、２６の出口側には積層完了部２７が設けられていて、各スリット２５、２６からのシート材料Ａ、シート材料Ｂを交互に多数積層して、積層体を形成できるようになっている。
【０００６】
しかし、本発明者らの知見によると、従来の積層シートの製造装置を用いて２種類のシート材料（シート材料Ａおよびシート材料Ｂ）を交互に多数積層した光学用途向けの積層シートの形成を試みたところ、導管４の壁面や口金５の壁面による摩擦および拡幅による急激な流れの変化などの影響を受けるため、形成された積層シートからは図９に示すような断面をもつ多層フィルム４０が得られることが判明した。図９は、従来の積層シートの製造装置を用いて形成された積層シートから得られた多層フィルムの断面図である。この多層フィルム４０の断面を観察すると、シート材料Ａ、シート材料Ｂからなる層４１、４２は、共に積層シートのシート幅方向（以下、シート幅方向と称する）における中央部（以下、中央部と称する）では表層に近い層ほど厚みが薄く、シート幅方向両端部（以下、両端部と称する）では表層に近い層ほど厚みが厚くなる傾向があることがわかる。つまり、各層の厚みはシート幅方向に対して一様ではなく、積層精度が低い。そのため、従来の積層シートの製造装置では、光学用途に使用される多層フィルムに必要とされる積層精度を十分に満足する積層シートの形成は困難である。このような現象が起きる原因の１つとして以下のようなことが考えられる。流体が流路内を流れる際、壁面に近いほど壁面による摩擦の影響を大きく受ける。この摩擦の影響は流速が早いほど大きく、摩擦の影響が大きいほど流体は流れにくい。導管４および口金５を流れる積層体の表層を考えると、流速は両端部よりも中央部の方が早いので、中央部では壁面による摩擦の影響が両端部に比べて大きく、流れにくい。そして、中央部の流れにくい積層体の表層は流れやすい方、つまり両端部の方へ流れ込み、表層では中央部よりも両端部の方が層の厚みが厚くなる。また、口金５は導管４よりも流路断面の縦横比が大きいので、導管４内に比べて中央部の流速は早く、またその流速が早い範囲も広い。つまり、表層では導管４よりも口金５のほうが中央部の積層体が両端部へと流れ込むため、積層精度の低下が著しい。
【０００７】
ところで、本発明の好ましい形態と一見すると似ているように見える技術として、特許文献１、特許文献２に開示されている積層シートの製造装置がある。
【０００８】
特許文献１には、フィードブロックにて形成された積層体の層数をより多くするために積層体を操作する際、層の破壊を防ぐ目的で、積層体を操作する前に表層部用シート材料を積層体の表層部に積層する方法が開示されている。図１７は特許文献１の層数を操作する装置の内部空間を表す概略斜視図であり、装置内に形成される空間部すなわちシート材料の流路を表している。フィードブロックにて形成された積層体は流入口７０から流入し、表層部用シート材料流路７１から流入した表層部用シート材料が表層部に積層される。表層部用シート材料を積層された積層体は流路７２、７３によってシート幅方向に２つに分けられ、その後、合流マニホールド７４にて流路７２、７３が積層方向に重なることによって、より層数の多い積層体を形成できるようになっている。表層部用シート材料がない場合、積層体を操作、つまり積層体が流れる流路を分岐・合流させる度に、流路の壁面や流れの変化によって、積層体の表層が薄膜化し、破壊する（破れる）ことがある。そこで、積層体を操作する際に、積層体の表層部に表層部用シート材料を積層することによって、積層体の表層ではなく表層部用シート材料の層が薄膜化するので積層体の表層は影響を受けない。また、表層部用シート材料は積層体を操作する度に積層するので破壊することはないというものである。
【０００９】
特許文献２には、フィルム厚みを調整する目的で複数のスリットを有するフィードブロックで積層体を構成し、その後、フィードブロックへ導くシート材料から分岐した表層部用シート材料流路を介して積層体の外側に表層部を形成する方法が開示されている。図１８は特許文献２のフィードブロックの平面図を示すもので、入口から入ったシート材料Ａは、マニホールド８２ａに導入されマニホールド８２ａ内でシート幅方向に広げられ、細孔８０を通ってスリット８１に流入する。また、入口から入ったシート材料Ｂはマニホールド８２ｂに流入し、マニホールド８２ｂでシート幅方向に広げられ、細孔８０を通ってスリット８１に流入するようになっており、スリット８１でシート材料Ａとシート材料Ｂが交互に配置され、その後、スリット８１の出口部にある合流マニホールド８３で合流し、積層体が形成され排出路８４へ流出する。一方、入口から入ったシート材料Ａは途中で分岐しマニホールド８２ａに通ずる通路とは別に設けられた表層部用シート材料流路８５を通じ排出路８４に設けられた流出口８６から流出し積層体の表層部に積層され厚膜層を形成するようになっている。フィルムはある程度以上の厚みがないと、製膜工程が非常に不安定になる。また、多層フィルムは各層の厚みや層数が決められているため、製品によっては非常に薄いフィルムを製膜することになる。そこで、多層フィルムの品質に影響を与えないシート材料を積層体の表層部に積層し、フィルム全体の厚みを厚くすることによって、製膜工程を安定にすることができるというものである。
【００１０】
しかし、本発明者らの知見によると、特許文献１、特許文献２のような従来の表層部を有する積層シートの製造装置では、形成された多層フィルムの機能性の向上や生産工程の安定化などの改善はなしえても、積層精度の点については光学用途に耐えるレベルには達していない。
【特許文献１】特表平８−５０１９９４号公報
【特許文献２】特開２００３−２５１６７５号公報
【発明の開示】
【発明が解決しようとする課題】
【００１１】
本発明の目的は、積層体の表層部に適正な断面形状をした層を形成することにより、複雑な制御装置を必要とせず、各層の厚みが積層シートのシート幅方向に対して一様で、高精度に積層された積層シートを容易に製造することが可能な積層シートの製造装置および製造方法を提供することにある。
【課題を解決するための手段】
【００１２】
上記目的を達成するため、本発明によれば、複数種類の第１のシート材料を前記種類の数よりも多い数の層に積層した第１の積層体を形成する多層積層装置と、前記第１の積層体の表層部に新たに第２のシート材料を積層した第２の積層体を形成する表層積層装置と、前記第２の積層体をシート状に成形する口金とを備えた積層シートの製造装置であって、前記第１の積層体と前記第２のシート材料との合流部における前記第１の積層体および前記第２のシート材料の流路方向に垂直な断面における前記第２のシート材料の各流路の形状は、シート幅方向に１０等分する直線によって分けられた前記断面形状においてシート幅方向中央部からシート幅方向両端部へ向かう各領域における面積をＳｎ（ｎ＝１，２，３，４，５）としたとき、式（１）および式（２）の関係を共に満足する積層シートの製造装置が提供される。
【００１３】
【数１】
2007268847.tif 000003
【００１４】
【数２】
2007268847.tif 000004
【００１５】
また、本発明の好ましい形態によれば、前記多層積層装置と前記表層積層装置が、１つの積層装置として構成された積層シートの製造装置が提供される。
【００１６】
また、本発明の好ましい形態によれば、前記断面形状において、式（３）および式（４）の関係を共に満足する積層シートの製造装置が提供される。
【００１７】
【数３】
2007268847.tif 000005
【００１８】
【数４】
2007268847.tif 000006
【００１９】
また、本発明の好ましい形態によれば、前記口金内の流路において、流入部の前記シート幅方向寸法をＷ１、流出部の前記シート幅方向寸法をＷ２とすると、５＜Ｗ２／Ｗ１＜５０である積層シートの製造装置が提供される。
【００２０】
また、本発明の別の形態によれば、複数種類の第１のシート材料を前記種類の数よりも多い数の層に積層した第１の積層体を形成し、前記第１の積層体の表層部に新たに第２のシート材料を積層した第２の積層体を形成し、口金により前記第２の積層体をシート状に成形する積層シートの製造方法であって、前記第１の積層体と前記第２のシート材料との合流部における前記第１の積層体および前記第２のシート材料の流路方向に垂直な断面における前記第２のシート材料の各流路の形状が、シート幅方向に１０等分する直線によって分けられた前記断面形状においてシート幅方向中央部からシート幅方向両端部へ向かう各領域における面積をＳｎ（ｎ＝１，２，３，４，５）としたとき、式（１）および式（２）の関係を共に満足することを特徴とする積層シートの製造方法が提供される。
【００２１】
【数５】
2007268847.tif 000007
【００２２】
【数６】
2007268847.tif 000008
【００２３】
また、本発明の好ましい形態によれば、前記第２のシート材料の粘度が前記第１のシート材料のいずれかの粘度と等しいかまたは小さいことを特徴とする請求項５に記載の積層シートの製造方法が提供される。
【００２４】
本発明において、「シート材料」とは、シートの材料として多層積層装置に投入される際の条件において流動性を有している材料をいう。たとえば、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂、などを溶媒に溶かすか溶融するなどして流動化したものを用いることができる。またこれらの熱可塑性樹脂としてはホモ樹脂であってもよく、共重合または２種類以上のブレンドであってもよい。また、各熱可塑性樹脂中には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００２５】
また、本発明において、「第１のシート材料」とは、第１の積層体を構成する複数種類のシート材料をいう。第１のシート材料としては、上記のうちから２〜１０種類を選んで用いるのが好ましい。
【００２６】
また、本発明において、「第２のシート材料」とは、第１の積層体の表層部に積層されるシート材料をいう。第２のシート材料は第１のシート材料のいずれかと同じシート材料でもよい。
【００２７】
また、本発明において、「積層体」とは、押出し機から押出されてから、口金から吐出されるまでの間で、複数種類のシート材料を多数の層として積層した多層構造をもつシート材料をいう。
【００２８】
また、本発明において、「第１の積層体」とは、多層積層装置にて複数種類のシート材料をその種類の数よりも多い数の層に積層した積層体をいう。第１の積層体の層数は２〜１０００層が好ましい。
【００２９】
また、本発明において、「積層シート」とは幅と厚みが調整され、口金から吐出された積層体をいう。
【００３０】
また、本発明において、多層積層装置３と表層積層装置１０を１つの積層装置として構成してもよい。
【００３１】
また、本発明において、Ｓｎ／Ｓ１の値が式（１）および式（２）の範囲を外れると、口金の壁面および拡幅による影響により所望する積層精度を得られない場合がある。
【００３２】
また、本発明において、「合流部」とは、表層積層装置にて第１の積層体が流れる流路と第２のシート材料が流れる各流路が合流する点から、第２のシート材料の各流路の断面形状全体の１／５０のシート幅方向寸法分、上流に上がった部分をいう。
【００３３】
また、本発明において、口金内の流路における流入部のシート幅方向寸法Ｗ１とは、流入部、つまり口金によってシート幅方向に拡幅する前のシート幅方向寸法をいい、また、口金内の流路における流出部のシート幅方向寸法Ｗ２とは、流出部、つまり口金によってシート幅方向に拡幅された後のシート幅方向寸法をいう。すなわち、Ｗ２／Ｗ１とは、口金内の流路のシート幅方向寸法の拡幅比を意味する。Ｗ２／Ｗ１の値が５未満の場合、口金の壁面や拡幅による影響が小さいため、各層の厚み変化も小さくなり、表層部を積層する必要性がほとんどない。Ｗ２／Ｗ１の値が５０以上の場合、口金の壁面や拡幅による影響が非常に大きいため、各層の厚み変化も大きくなり、表層部を積層するだけでは積層精度を十分に高めることが困難である。より好ましくは、１０＜Ｗ２／Ｗ１＜３０である。
また、本発明において、第２のシート材料の粘度が第１のシート材料のいずれかの粘度より等しいかまたは小さいこと好ましい。これにより、第２のシート材料は口金の壁面による摩擦を和らげる効果が顕著になるからである。
【発明の効果】
【００３４】
本発明に係る積層シートの製造装置および製造方法では、積層体の表層部に適正な断面形状をした層を形成することにより、複雑な制御装置を必要とせず、各層の厚みが積層シートのシート幅方向に対して一様で、高精度に積層された積層シートを製造することが出来る。
【発明を実施するための最良の形態】
【００３５】
以下に本実施形態について詳細に述べるが、本発明は以下の実施例を含む実施形態に限定されるものではない。
【００３６】
図３〜図８および、図１２〜図１４、図１９、図２１および図２２は本実施形態の積層シートの製造装置に関する図である。なお、各図において、従来の技術と同じ用途および機能を有している部材については、同じ符号を有している場合がある。
【００３７】
本実施形態では、複数種類（とくに２種類）の第１のシート材料を各マニホールドに供給し、各マニホールドに供給された第１のシート材料を複数のスリットを通して分流することにより複数の層をもつ第１の積層体を形成し、また第２のシート材料をマニホールドに供給し、マニホールドに供給された第２のシート材料を第１の積層体の表層部に積層した第２の積層体を形成し、この第２の積層体をシート幅方向に延びるスリット間隙を有する口金から吐出し、積層シートを形成する。
【００３８】
本実施形態の積層シートの製造装置の基本構成を図３に示す。本実施形態の積層シートの製造装置の基本構成は、図１に示された積層シートの製造装置の基本構成とほぼ同じであるが、シート材料導入管９および表層積層装置１０の構成が付与されていることと、その内部構造とに特徴を有する。すなわち、本実施形態の積層シートの製造装置は、図３に示すように、第１のシート材料であるシート材料Ａ、シート材料Ｂを供給するシート材料導入管１、２、シート材料導入管１、２により供給されたシート材料Ａ、シート材料Ｂを交互に多数積層した第１の積層体を形成する多層積層装置３、第２のシート材料であるシート材料Ｓを供給するシート材料導入管９、シート材料導入管９により供給されたシート材料Ｓを第１の積層体の表層部に積層した第２の積層体を形成する表層積層装置１０、第２の積層体を下流側に導く導管４、導管４からの第２の積層体の幅と厚みを所定の値に調整し、調整された第２の積層体を吐出し、積層シートを形成する口金５、および口金５から吐出された積層シート６を冷却し固化させるキャスティングドラム７からなる。キャスティングドラム７で固化した積層シートは、通常、未延伸フィルム８と呼称される。未延伸フィルム８は、通常、矢印ＮＳで示すように、延伸工程（図示せず）に送られ、一方向あるいは二方向に延伸され、多層フィルムとされる。
【００３９】
また、本実施形態の積層シートの製造装置において用いられる多層積層装置３は、従来技術である図２に示す構成のものを用いることもできるし、また、本出願人が特願２００５−２８６３３１において提案した、図１９に示すような流路を形成するような構成のものを用いることもできる。図１９は、多層積層装置３の内部空間を表す概略斜視図であり、多層積層装置３内に形成される空間部すなわちシート材料の流路を表したものである。図１９において、多層積層装置３の基本構成は、図２に示した多層積層装置３とほぼ同じであるが、図２の細孔２８、２９に対応するものがなく、スリット２５、２６の上部が斜めに構成されている点で異なっている。図１９に示した構成の多層積層装置３は、スリットの上部が斜めに構成されていることによってシート材料のシート幅方向における流量ムラを解消することができる点で好ましい。
【００４０】
また、本実施形態の積層シートの製造装置において用いられる表層積層装置１０は、図４に示すような流露を形成するように構成されている。図４は、表層積層装置１０の内部空間を表す概略斜視図であり、表層積層装置１０内に形成される空間部すなわちシート材料の流路を表している。表層積層装置１０は、その内部に、多層積層装置３で形成された第１の積層体を下流側に導く流路３１と、シート材料Ｓを供給するシート材料導入路３２と、シート材料導入路３２により供給されたシート材料Ｓを積層方向に小さく拡げるマニホールド３３と、マニホールド３３からのシート材料Ｓを流路３１に導く流路３４、３５を有しており、さらに流路３４、３５の出口側には合流部３６が設けられていて、流路３４、３５からのシート材料Ｓを流路３１からの第１の積層体の表層部に積層して、第２の積層体を形成できるようになっている。
【００４１】
本発明者らは鋭意検討を重ねた結果、合流部における第１積層体および前記第２のシート材料の流路方向（以下、流路方向と称する）に垂直な第２のシート材料の各流路の断面形状をシート幅方向に１０等分する直線によって分けられた断面形状において、中央部から両端部へ向かう各領域における面積をＳｎ（ｎ＝１，２，３，４，５）としたとき、式（１）および式（２）の関係を共に満足させることにより、各層の厚みが積層シートのシート幅方向に対して一様で、高精度に積層された積層シートが得られることを見出した。
【００４２】
【数７】
2007268847.tif 000009
【００４３】
【数８】
2007268847.tif 000010
【００４４】
このような構成とすることにより、第２のシート材料の各流路の断面形状に追従した断面形状をもつ第２のシート材料の層が、多層積層装置３で形成された積層体が導管４や口金５の壁面との摩擦および拡幅による急激な流れの変化になどによって、表層部の中央部のシート材料が両端部に流れることによる中央部の薄膜化を相殺し、各層の厚みが積層シートのシート幅方向に対して一様で、高精度に積層された積層シートを得ることができるのである。その一例を図５に示す。図５は、図４のＩ−Ｉ線の断面図であり、合流部３６の流路方向に垂直な断面図である。第２のシート材料の各流路の断面形状は、合流部３６での第２のシート材料の流路３４、３５の流路方向に垂直な断面形状である。合流部３６は、多層積層装置３にて形成された第1の積層体を下流側に導く流路３１と、図示しない押出機より押し出された第２のシート材料を流路３１に導く流路３４、３５が合流し、第２の積層体を形成できるようになっている。図５の第２のシート材料の各流路の断面形状をシート幅方向に１０等分する直線によって分けられた断面形状について具体的に示すと図６のようになる。図６は、第２のシート材料の各流路の断面形状を表したものである。点線は第２のシート材料の各流路の断面形状をシート幅方向に１０等分する直線、またその直線によって分けられた第２のシート材料の各流路の断面形状において、中央部から両端部へと向かう各領域における面積をＳｎ（ｎ＝１，２，３，４，５）としている。
【００４５】
さらに、本発明者らは、合流部における流路方向に垂直な断面におけるシート幅方向両端部およびシート幅方向中央部の積層方向寸法の最適な範囲として、以下の範囲が良いことを見出した。すなわち、第２のシート材料の各流路の断面形状において、式（３）および式（４）の関係を共に満足する範囲である。
【００４６】
【数９】
2007268847.tif 000011
【００４７】
【数１０】
2007268847.tif 000012
【００４８】
図６のような断面を考えた場合に、図７に示す範囲であることが好ましいことを見出した。図７は、図６の分割された第２のシート材料の各流路の断面形状の各部分の面積のグラフである。図７の横軸はＳｎ／Ｓ１、縦軸はｎを表したものである。また、点線はそれぞれ、式（５）、式（６）、式（７）を表し、色のついた部分は、式（３）および式（４）の範囲を表す。
【００４９】
【数１１】
2007268847.tif 000013
【００５０】
【数１２】
2007268847.tif 000014
【００５１】
【数１３】
2007268847.tif 000015
【００５２】
このような範囲に含まれるよう構成できる第２のシート材料の各流路の概略断面形状の例を、図１２，１３，１４に示す。
【００５３】
図１２は、後述の実施例などと同様に、本実施形態の積層シートの製造装置において用いられる第２のシート材料の各流路の断面形状の例を表す。この断面形状は中央部を中心にシート幅方向に対して対称形となっており、両端部での積層方向寸法ＬＥは等しく、中央部の積層方向寸法ＬＣはＬＥより大きく、中央部を中心にシート幅方向寸法ＨＣの範囲内の積層方向寸法はＬＣと等しく、すべて直線で形成されている。また、ＨＡは断面形状全体のシート幅方向寸法を表す。
【００５４】
図１３は、図１２とは異なる本実施形態の積層シートの製造装置において用いられる第２のシート材料の各流路の断面形状の例を表す。この断面形状は中央部を中心にシート幅方向に対して対称形ではなく、両端部での積層方向寸法ＬＥ１、ＬＥ２は等しくなく、曲線も含めて形成されている。
【００５５】
図１４は、図１２および図１３とは異なる本実施形態の積層シートの製造装置において用いられる第２のシート材料の各流路の断面形状の例を表す。この断面形状は半楕円状になっており、両端部での積層方向寸法はほぼゼロである。
【００５６】
これらの第２のシート材料の各流路の断面形状は、使用する口金や製膜条件などによって適正な形状にする必要がある。
【００５７】
一方、図３で示した口金５については、図８に示すような口金５内の流路のシート幅方向寸法の拡幅比Ｗ２／Ｗ１を５＜Ｗ２／Ｗ１＜５０の範囲にすることによって、表層部が口金５の拡幅による中央部の薄膜化を相殺する効果を増大させることができる。図８は、本実施形態の積層シートの製造装置において用いられる導管４および口金５の積層方向に垂直な断面を表したものである。口金５は、口金内流路のシート幅方向寸法を変化させることにより、導管４からの第２の積層体をシート幅方向に拡幅し、幅と厚みが調整された積層シートを形成できるようになっている。
【００５８】
次に、本実施形態の積層シートの製造装置を用いて得られる多層フィルムの断面について説明する。図１０は、第２のシート材料の各流路の断面形状がシート幅方向全幅にわたり積層方向の寸法が等しい形状である積層シートの製造装置を用いて形成された積層シートから得られた多層フィルム５０の断面を示す。図１０の多層フィルム５０において、第1のシート材料であるシート材料Ａ、シート材料Ｂからなる層５１、５２が交互に積層され、その表層部に第２のシート材料であるシート材料Sからなる層５３が積層されている。この場合、従来の積層シートの製造装置の問題点として説明したように、導管４の壁面や口金５の壁面による摩擦および拡幅による急激な流れ場の変化の影響を受け、各層の厚みがシート幅方向に対して一様ではなく、積層精度が低い。この状態が、図１０の多層フィルム５０に示されている。多層フィルム５０の設計目標として、積層方向における各層の厚みが均一になることが要求されている場合、このように層厚みの変化が存在する積層シート５０は、その厚み変化により目標とする波長の光の反射率が低下したり目標以外の光も反射したりする不良品となってしまう。一方、図６に示したような第２のシート材料の各流路の断面形状を有する積層シートの製造装置を用いて形成された積層シートから形成された多層フィルム６０は、例えば、図１１に示すような積層構成を有する。すなわち、シート材料Ａ、シート材料Ｂからなる層６１、６２およびシート材料Ｓからなる層６３の厚みがシート幅方向に対して一様であり、積層精度が非常に高い。第２のシート材料の各流路の断面形状を設定することで、形成された第２の積層体の表層部に特殊な断面形状をもつ層が形成され、結果として、この式（１）および式（２）の関係を共に満足する表層部が導管４の壁面および口金５の壁面および拡幅による中央部のシート材料が両端部に流れることによる中央部の薄膜化を相殺することができるのである。
【００５９】
また、本実施形態の積層シートにおいて用いられる多層積層装置３と表層積層装置１０を１つの積層装置９０として構成する場合の一例を図２１と図２２に以下に示す。このように構成することにより、第１の積層体が接触する壁面９１の距離が短くなり、第１の積層体が受ける壁面９１の摩擦による影響を軽減することができる。図２１は、本実施形態の積層シートにおいて用いられる積層装置９０の積層方向と直交する断面を表したものである。壁面９１は第１の積層体が積層完了部２７にて形成されてから導管４まで流れる間に積層体が接触する壁面を表す。図２２は、図２１とは異なる積層装置の本実施形態の積層シートにおいて用いられる積層装置９０の積層方向と直交する断面を表したものである。第１の積層体が接触する壁面９１の距離は図２１の場合より長いが、多層積層装置３と表層積層装置１０が別々の装置として構成されているよりは短く、第１の積層体が受ける壁面９１の摩擦による影響を軽減することができる。
【００６０】
また、本実施形態の積層シートの製造方法において用いられる第２のシート材料の粘度が第１のシート材料のいずれかの粘度と等しいかまたは小さいことによって、導管４や口金５の壁面による影響を軽減することができる。
【実施例】
【００６１】
［実施例１］
本実施形態の積層シートの製造装置を用いて、実際に多層フィルムを製造し積層精度を評価した結果を説明する。本実施形態における具体的な多層フィルムの製造方法は以下の通りである。
【００６２】
（１）シート材料：シート材料Ａ；ポリエチレンテレフタレート（ＰＥＴ）樹脂（東レ（株）製熱可塑性樹脂Ｆ２０Ｓ）、シート材料Ｂ；シクロヘキサンジメタノール共重合ＰＥＴ（イーストマン社製熱可塑性樹脂ＰＥＴＧ６７６３）、シート材料Ｓ；シクロヘキサンジメタノール共重合ＰＥＴ（イーストマン社製熱可塑性樹脂ＰＥＴＧ６７６３）
（２）仕込み：各シート材料を乾燥後、押出機に供給。押出機は２８０℃に設定し、ギヤポンプ、フィルターを介した後、各シート材料を多層積層装置および表層積層装置に供給し合流させた。
【００６３】
（３）多層積層装置：各層に対応するスリット間隙；Ａ層０．７５ｍｍ、Ｂ層０．６ｍｍ、（ともに加工精度０．０１ｍｍ）スリット幅２６ｍｍ、スリット長１８ｍｍを設定し、Ａ層１０１層、Ｂ層１００層からなるスリットから上記樹脂を吐出させ、目標積層比はＡ：Ｂ＝２：１となるようにし、両表層部分がＡ層となるようにした。なお、積層完了部２７の流路断面形状は長方形である。
【００６４】
（４）流路の断面形状：図１２に示すような流路の断面形状を形成するように表層積層装置を加工した。各寸法は表１に示した通りである。なお、流路３１の断面形状はシート幅方向寸法７６ｍｍ、積層方向寸法３２ｍｍの長方形である。
【００６５】
（５）吐出：表層積層装置で積層完了後、導管を経た積層体を図６に示したようなＴダイに供給しシート状に押出した後、静電印加（直流電圧８ｋＶ）にて表面温度２５℃に保たれたキャスティングドラム上で急冷固化し、成形した。
【００６６】
（６）表面処理：成形した未延伸フィルムをロールで搬送し、コーティング装置において、未延伸フィルムの両面に空気中でコロナ放電処理を施し、濡れ張力を５５ｍＮ／ｍとし、その処理面にガラス転移温度Ｔｇ１８℃のポリエステル樹脂／Ｔｇ８２℃のポリエステル樹脂／平均粒径１００ｎｍのシリカ粒子からなる積層形成膜を塗布し、透明、易滑、易接着層を形成した。
【００６７】
（７）熱処理：続いて逐次二軸延伸機に導き、９５℃の熱風で予熱後、縦方向（フィルム長手方向）および横方向（フィルム幅方向）にそれぞれ３．５倍に延伸した。さらに２３０℃の熱風にて熱処理を行うと同時に縦方向に５％の弛緩処理を行い、引き続き横方向にも５％の弛緩処理を行って、室温まで除冷後巻き取った。
【００６８】
また、本実施例における積層厚み、積層精度の測定および評価は次の方法により行った。
【００６９】
（１）積層厚み：フィルムの層構成は、断面を切り出したサンプルについて、電子顕微鏡観察により求めた。すなわち、透過型電子顕微鏡（（株）日立製作所製ＨＵ−１２型）を用い、フィルムの断面を３０００〜４００００倍に拡大観察し、断面写真を撮影し、層構成および各層厚みを測定した。サンプルはフィルムシート幅方向にほぼ等分に１０区分する点において採取した。なお、実施例では十分なコントラストが得られたため実施しなかったが、用いる樹脂の組み合わせによっては適当な染色技術を用いてコントラストを高めてもよい。
【００７０】
（２）積層精度：各層において、（１）で得られた１０個の層厚みサンプルの標準偏差をとり、この各層の標準偏差の平均値をフィルム厚みで割ったもの、本実施例の積層精度とする。
【００７１】
結果を表１に示す。また、各層の厚みに着目すると、図１５に示すようにシート幅方向における中央部および両端部での各層の厚みが均一であることがわかる。それぞれ、実施例１における中央部での各層の厚み分布、実施例１における両端部での各層の厚み分布を示す。図１５において、横軸は層番号、縦軸は層厚みを表し、シート材料Ａとシート材料Ｂに分けて示している。また、層数は図１１の積層方向に対応しており、１層目と２０１層目が第１の積層体の表層にあたる。
［実施例２］
図１２の各寸法を表１に示したように変更した以外は、実施例１と同様にして多層フィルムを製造した。結果を表１に示す。
［実施例３］
図１２の各寸法を表１に示したように変更した以外は、実施例１と同様にして多層フィルムを製造した。結果を表１に示す。この流路の断面形状は請求項３の条件を満足する形状である。
［実施例４］
図１２の各寸法を表１に示したように変更した以外は、実施例１と同様にして多層フィルムを製造した。結果を表１に示す。この流路の断面形状は請求項３の条件を満足する形状である。
［比較例１］
図１２の各寸法を表１に示したように変更した以外は、実施例１と同様にして多層フィルムを製造した。この流路の断面形状は長方形である。結果を表１に示す。また、各層の厚みに着目すると、図１６に示すように幅方向における中央部では表層に近いほど層の厚みが薄く、シート幅方向における両端部では表層に近いほど層の厚みが厚いことがわかる。それぞれ、比較例１における中央部での各層の厚み分布、比較例１における両端部での各層の厚み分布を示す。図１６において、横軸は層番号、縦軸は層厚みを表し、シート材料Ａとシート材料Ｂに分けて示している。また、層数は図１０の積層方向に対応しており、１層目と２０１層目が第１の積層体の表層にあたる。
［比較例２］
図１２の各寸法を表１に示したように変更した以外は、実施例１と同様にして多層フィルムを製造した。この流路の断面形状は、中央部での積層方向寸法よりも端部での積層方向寸法の方が大きい形状である。結果を表１に示す。
【００７２】
【表１】
2007268847.tif 000016
【００７３】
図２０は、図７のグラフに各実施例および比較例における第２のシート材料の各流路の断面形状でのＳｎ／Ｓ１の値を示したものであり、△は実施例１、２、○は実施例３，４、□は比較例１、２を示している。これらの実施例の結果、表１と図２０から、実施例１、２、３、４、つまり第２のシート材料の各流路の断面形状が、両端部での積層方向寸法よりも中央部での積層方向寸法の方が大きい形状である場合、高い積層精度の多層フィルムを形成する。その上、実施例３、４、つまり第２のシート材料の各流路の断面形状が、式（１）および式（２）の関係を満足する形状である場合、より高い積層精度の多層フィルムを形成する。
【産業上の利用可能性】
【００７４】
本発明により製造される積層シートは、複数種類のシート材料が、その種類の数よりも多い数の複数の層に積層され、その表層部に新たに層が積層された後、シート材料が固化して形成されたものである。本発明によれば、各層が積層シートのシート幅方向において一様で、高精度に積層された積層シートが、容易に製造出来る。
【図面の簡単な説明】
【００７５】
【図１】一般的に用いられる積層シートの製造装置および製造工程を説明するための斜視図。
【図２】一般的な積層シートの製造装置の多層積層装置の内部構成を示す内部空間の部分斜視図。
【図３】本実施形態である表層部を有する積層シートの製造装置および製造工程を説明するための斜視図。
【図４】本実施形態である積層シートの製造装置において用いられる表層積層装置の内部構成を示す内部空間の部分斜視図。
【図５】本実施形態である積層シートの製造装置において用いられる表層積層装置の合流部の流れ方向断面の概略図。
【図６】本実施形態である積層シートの製造装置において用いられる第２のシート材料の各流路の断面形状の概略図。
【図７】本実施形態である積層シートの製造装置において用いられる第２のシート材料の各流路の断面形状を分割した各部分の面積のグラフ。
【図８】本実施形態である積層シートの製造装置において用いられる口金の積層方向断面の概略図。
【図９】従来の積層シートの製造装置を用いて製造された多層フィルムの断面図。
【図１０】第２シート材料の各流路の断面形状に工夫のない積層シートの製造装置を用いて製造された多層フィルムの断面図。
【図１１】本実施形態である積層シートの製造装置を用いて製造された多層シートの断面図。
【図１２】本実施形態である積層シートの製造装置において用いられる第２のシート材料の各流路の断面形状の概略図。
【図１３】本実施形態である積層シートの製造装置において用いられる第２のシート材料の各流路の断面形状の概略図。
【図１４】本実施形態である積層シートの製造装置において用いられる第２のシート材料の各流路の断面形状の概略図。
【図１５】実施例１における積層シートの端部と中央部のシート材料Ａからなる各層とシート材料Ｂからなる各層の測定された厚み分布を示すグラフ。
【図１６】比較例１における積層シートの端部と中央部のシート材料Ａからなる各層とシート材料Ｂからなる各層の測定された厚み分布を示すグラフ。
【図１７】特許文献１の層数を操作する装置の内部空間を表す概略斜視図。
【図１８】特許文献２のフィードブロックの平面図。
【図１９】本実施形態である積層シートの製造装置において用いられる多層積層装置の内部構成を示す内部空間の部分斜視図。
【図２０】各実施例のＳｎ／Ｓ１の値をプロットした図７のグラフ。
【図２１】本実施形態である積層シートの製造装置において用いられる積層装置の積層方向断面の概略図。
【図２２】本実施形態である積層シートの製造装置において用いられる積層装置の積層方向断面の概略図。
【符号の説明】
【００７６】
１：シート材料Ａが供給されるシート材料導入管
２：シート材料Ｂが供給されるシート材料導入管
３：多層積層装置
４：導管
５：口金
６：積層シート
７：キャスティングドラム
８：未延伸フィルム
９：シート材料Ｓが供給されるシート材料導入管
１０：表層積層装置
２１、２２：樹脂導入路
２３、２４：マニホールド
２５、２６：スリット
２７：積層完了部
２８、２９：細孔
３１：第１の積層体の流路
４０：表層部をもたない多層フィルム
４１：シート材料Ａの層
４２：シート材料Ｂの層
５０、６０：表層部を有する多層フィルム
５１、６１：シート材料Ａの層
５２、６２：シート材料Ｂの層
５３、６３：シート材料Ｓの層
７０：積層体の流入口
７１：表層部用樹脂流路
７２、７３：分流用流路
７４：合流マニホールド
８０：細孔
８１：スリット
８２ａ、８２ｂ：マニホールド
８３：合流マニホールド
８４：排出路
８５：表層部用流路
９０：積層装置
９１：壁面
【図１】
2007268847.tif 000023
【図２】
2007268847.tif 000024
【図３】
2007268847.tif 000025
【図４】
2007268847.tif 000026
【図５】
2007268847.tif 000027
【図６】
2007268847.tif 000028
【図７】
2007268847.tif 000029
【図８】
2007268847.tif 000030
【図９】
2007268847.tif 000031
【図１０】
2007268847.tif 000032
【図１１】
2007268847.tif 000033
【図１２】
2007268847.tif 000034
【図１３】
2007268847.tif 000035
【図１４】
2007268847.tif 000036
【図１５】
2007268847.tif 000037
【図１６】
2007268847.tif 000038
【図１７】
2007268847.tif 000039
【図１８】
2007268847.tif 000040
【図１９】
2007268847.tif 000041
【図２０】
2007268847.tif 000042
【図２１】
2007268847.tif 000043
【図２２】
2007268847.tif 000044